(57)【要約】２５℃以上のガラス転移温度を有するポリウレタン材料の調製方法であって、該方法が、ポリイソシアネートとイソシアネート反応性組成物とを、所望により以下のイソシアネート反応性組成物に基づき５重量％未満の量の水存在下で、反応させることを含んでなり、該反応が、８０〜１４０のイソシアネート指数で実施され、該ポリイソシアネートが、ａ）少なくとも４０重量％、好ましくは少なくとも６０重量％、もっとも好ましくは少なくとも８５重量％の４，４’−ジフェニルメタンジイソシアネートおよび／または前記ジフェニルメタンジイソシアネートの変性体を含んでなる８０〜１００重量％のジフェニルメタンジイソシアネート、ここで、該変性体は２５℃において液体であり、少なくとも２０重量％のＮＣＯ価を有する（ポリイソシアネートａ）；ならびに、ｂ）２０〜０重量％の他のポリイソシアネート（ポリイソシアネートｂ）、からなり、そして、該イソシアネート反応性組成物が、ａ）８０〜１００重量％のポリエーテルポリオール、ここで、該ポリオールは、３〜８の平均公称官能価、２００〜２０００の平均当量、６００〜８０００の平均分子量、５０〜１００重量％および好ましくは７５〜１００重量％のオキシエチレン（ＥＯ）含有率、ならびに該ポリオール中の第一級および第二級ヒドロキシル基数に基づき算出して７０〜１００％の第一級ヒドロキシル含有率を有する；ｂ）ハードブロック比率が０．６０以上、好ましくは少なくとも０．６５であるような量のイソシアネート反応性連鎖延長剤および／または架橋剤；ならびに、ｃ）２０〜０重量％の、水を除く１種以上の他のイソシアネート反応性化合物、からなり、ここで、ポリオールａ）およびイソシアネート反応性化合物ｃ）の量は、このポリオールａ）および化合物ｃ）の合計量に基づき算出されている、前記ポリウレタン材料の調製方法。【特許請求の範囲】
【請求項１】
２５℃以上のガラス転移温度を有するポリウレタン材料の調製方法であって、
該方法が、ポリイソシアネートとイソシアネート反応性組成物とを、所望により以下のイソシアネート反応性組成物に基づき５重量％未満の量の水存在下で、反応させることを含んでなり、
該反応が、８０〜１４０のイソシアネート指数で実施され、
該ポリイソシアネートが、
ａ）少なくとも４０重量％の４，４’−ジフェニルメタンジイソシアネートおよび／または前記ジフェニルメタンジイソシアネートの変性体を含んでなる８０〜１００重量％のジフェニルメタンジイソシアネート、ここで、該変性体は２５℃において液体であり、少なくとも２０重量％のＮＣＯ価を有する（ポリイソシアネートａ）；ならびに、
ｂ）２０〜０重量％の他のポリイソシアネート（ポリイソシアネートｂ）、
からなり、そして、
該イソシアネート反応性組成物が、
ａ）８０〜１００重量％のポリエーテルポリオール、ここで、該ポリオールは、３〜８の平均公称官能価、２００〜２０００の平均当量、６００〜８０００の平均分子量、５０〜１００重量％のオキシエチレン（ＥＯ）含有率、ならびに該ポリオール中の第一級および第二級ヒドロキシル基数に基づき算出して７０〜１００％の第一級ヒドロキシル含有率を有する；
ｂ）ハードブロック比率が０．６０以上であるような量のイソシアネート反応性連鎖延長剤および／または架橋剤；ならびに、
ｃ）２０〜０重量％の、水を除く１種以上の他のイソシアネート反応性化合物、からなり、ここで、ポリオールａ）およびイソシアネート反応性化合物ｃ）の量は、このポリオールａ）および化合物ｃ）の合計量に基づき算出されている、
前記ポリウレタン材料の調製方法。
【請求項２】
該材料が６０℃以上のガラス転移温度を有し；ジフェニルメタンジイソシアネートが少なくとも８５重量％の４，４’−ジフェニルメタンジイソシアネートおよび／または前記ジイソシアネートの変性体を含んでなり、ここで、該変性体は２５℃において液体であり、少なくとも２０重量％のＮＣＯ価を有する；ポリエーテルポリオール中のオキシエチレン含有率が７５〜１００重量％であり；そして、ハードブロック比率が少なくとも０．６５である、請求項１に記載の方法。
【請求項３】
該材料が５００ｋｇ／ｍ３を超える密度を有する、請求項１〜２に記載の方法。
【請求項４】
イソシアネート指数が９０〜１１０である、請求項１〜３に記載の方法。
【請求項５】
請求項１〜４に記載の方法に従って製造される材料。
【発明の詳細な説明】
【０００１】
本発明は、ポリウレタン材料の調製方法に関する。より詳細には、本発明は、高オキシエチレン含有率を有するポリオキシエチレンポリオキシプロピレンポリオールと、高４，４’−ジフェニルメタンジイソシアネート（４，４’−ＭＤＩ）含有率を有するポリイソシアネートとを用いた、ポリウレタン材料の調製方法に関する。
【０００２】
高オキシエチレン含有率を有するポリオール、少なくとも８５重量％の４，４’−ＭＤＩまたはその変性体（ｖａｒｉａｎｔ）を含んでなるポリイソシアネート、および水から、高ハードブロック含有率を有するポリウレタン材料を調製することが、ＷＯ９８／００４５０に開示されている。製造される材料はエラストマーであるため、２５℃未満のガラス転移温度を示す。さらに、ＥＰ６０８６２６には、多量の４，４’−ＭＤＩを含んでなるポリイソシアネートおよび高オキシエチレン含有率のポリオールを水と反応させることにより、形状記憶ポリウレタンフォームを生産することが、開示されている。該フォームは２５℃を超えるガラス転移温度を有する；用いられる連鎖延長剤および架橋剤の量が比較的少ないため、ハードブロック含有率の低い生成物が生じ、場合によっては所望されるほど剛くない生成物が生じる。
【０００３】
意外にも、高オキシエチレン含有率および高レベルの第一級ヒドロキシル基を有するポリオールを、高ハードブロック比率を得るのに十分な量の連鎖延長剤または架橋剤と一緒に用いた場合、少なくとも２５℃のガラス転移温度を有し、所定の密度で高剛性を示すポリウレタン材料が得られることが、今回見いだされた。得られた材料は、表面きずが少なく（混合が改良され、気泡が減少する）、比較的高い“延性”を示す（すなわち、脆くない）。これらの材料の製造に用いられた成分の組合せは繊維材料、詳細にはガラス繊維の良好な湿潤を示し、これにより該方法は、反応射出成形（ＲＩＭ）、特に強化ＲＩＭ（ＲＲＩＭ）および構造用ＲＩＭ（ＳＲＩＭ）にとりわけ適切になる。
【０００４】
したがって、本発明は、２５℃以上のガラス転移温度を有するポリウレタン材料の調製方法であって、
該方法が、ポリイソシアネートとイソシアネート反応性組成物とを、所望により以下のイソシアネート反応性組成物に基づき５重量％未満の量の水存在下で、反応させることを含んでなり、
該反応が、８０〜１４０のイソシアネート指数で実施され、
該ポリイソシアネートが、
ａ）少なくとも４０重量％、好ましくは少なくとも６０重量％、もっとも好ましくは少なくとも８５重量％の４，４’−ジフェニルメタンジイソシアネートおよび／または前記ジフェニルメタンジイソシアネートの変性体を含んでなる８０〜１００重量％のジフェニルメタンジイソシアネート、ここで、該変性体は２５℃において液体であり、少なくとも２０重量％のＮＣＯ価を有する（ポリイソシアネートａ）；ならびに、
ｂ）２０〜０重量％の他のポリイソシアネート（ポリイソシアネートｂ）、
からなり、そして、
該イソシアネート反応性組成物が、
ａ）８０〜１００重量％のポリエーテルポリオール、ここで、該ポリオールは、３〜８の平均公称官能価、２００〜２０００の平均当量、６００〜８０００の平均分子量、５０〜１００重量％および好ましくは７５〜１００重量％のオキシエチレン（ＥＯ）含有率、ならびに該ポリオール中の第一級および第二級ヒドロキシル基数に基づき算出して７０〜１００％の第一級ヒドロキシル含有率を有する；
ｂ）ハードブロック比率が０．６０以上、好ましくは少なくとも０．６５であるような量のイソシアネート反応性連鎖延長剤および／または架橋剤；ならびに、
ｃ）２０〜０重量％の、水を除く１種以上の他のイソシアネート反応性化合物、からなり、ここで、ポリオールａ）およびイソシアネート反応性化合物ｃ）の量は、このポリオールａ）および化合物ｃ）の合計量に基づき算出されている、
前記ポリウレタン材料の調製方法に関する。
【０００５】
本発明に従って調製された材料は、２５℃以上、好ましくは６０℃以上のガラス転移温度すなわちＴｇを有する。
Ｔｇを、ｔａｎδ曲線が、１Ｈｚおよび加熱速度３℃／ｍｉｎで動的機械的熱分析（ＤＭＴＡ）により測定されるその最大値に達する温度として定義する。
【０００６】
本発明の文脈において、以下の用語は以下の意味を有する：
１）イソシアネート指数またはＮＣＯ指数または指数：
配合物中に存在するイソシアネート反応性水素原子に対するＮＣＯ基の比率をパーセンテージで示したもの：
［ＮＣＯ］×１００　　　（％）
［活性水素］
すなわち、ＮＣＯ指数は、配合物中に用いられたイソシアネート反応性水素の量と反応させるために理論上必要なイソシアネートの量に対する、配合物中に実際に用いられたイソシアネートのパーセンテージを表す。
【０００７】
本明細書中で用いるイソシアネート指数は、イソシアネート成分およびイソシアネート反応性成分を包含するエラストマーを調製する実際の重合プロセスの観点から考えられたものであることに、注意すべきである。改質ポリイソシアネート（当分野でプレポリマーとよばれるようなイソシアネート誘導体を含む）を生産するための予備工程で消費されるあらゆるイソシアネート基、または予備工程で消費されるあらゆる活性水素（例えば、改質ポリオールまたはポリアミンを生産するために、イソシアネートと反応させたもの）は、イソシアネート指数の算出において考慮に入れない。実際の重合段階で存在する遊離イソシアネート基および遊離のイソシアネート反応性水素（水の水素を含む）のみを、考慮に入れる。
２）本明細書中でイソシアネート指数を算出するために用いる“イソシアネート反応性水素原子”という表現は、反応性組成物中に存在するヒドロキシル基およびアミン基の活性水素原子の合計をさす；これは、実際の重合プロセスでイソシアネート指数を算出するために、１個のヒドロキシル基は１個の反応性水素を含んでなると考え、１個の第一級アミン基は１個の反応性水素を含んでなると考え、そして１個の水分子は２個の活性水素を含んでなると考えることを意味する。
３）反応系：成分の組合せであって、ポリイソシアネートがイソシアネート反応性成分とは別個の１個以上の容器に維持されたもの。
４）本明細書中で用いる“ポリウレタン材料”という表現は、ポリイソシアネートをイソシアネート反応性水素含有化合物と、所望により発泡剤を用いて、反応させることにより得られるような気泡質（ｃｅｌｌｕｌａｒ）または非気泡質製品をさし、詳細には、反応性発泡剤として水を用い（水とイソシアネート基との反応を包含し、これにより尿素結合および二酸化炭素が生じ、ポリ尿素−ウレタンフォームが得られる）、ポリオール、アミノアルコールおよび／またはポリアミンをイソシアネート反応性化合物として用いて得られる気泡質製品を含む。
５）本明細書中では、“平均公称ヒドロキシル官能価”という用語を、これがポリオールまたはポリオール組成物の調製で用いられる開始剤（１種以上）の数平均官能価（１分子あたりの活性水素原子数）であると仮定して、ポリオールまたはポリオール組成物の数平均官能価（１分子あたりのヒドロキシル基数）を示すために用いる。しかし実際は、一部の末端が不飽和であるため、幾分小さいことが多いであろう。
６）“平均”という語は、特記しない限り数平均をさす。
７）“ハードブロック比率”という用語は、５００以下の分子量を有するポリイソシアネート＋イソシアネート反応性材料の量（ｐｂｗで）を（ここで、ポリイソシアネートに組み込まれている５００を超える分子量を有するポリオールは、考慮に入れない）、用いられたすべてのポリイソシアネート＋すべてのイソシアネート反応性材料の量（ｐｂｗで）で割ったものをさす。
８）ガラス転移温度は、ＩＳＯ／ＤＩＳ　６７２１−５に従って、３℃／ｍｉｎで動機械的熱分析（ＤＭＴＡ）により測定する。
【０００８】
好ましくは、ポリイソシアネートａ）を、１）少なくとも４０重量％、好ましくは少なくとも６０重量％、もっとも好ましくは少なくとも８５重量％の４，４’−ジフェニルメタンジイソシアネート、およびそのようなジフェニルメタンジイソシアネートの以下の好ましい変性体を含んでなるジフェニルメタンジイソシアネート：２）ポリイソシアネート１）のカルボジイミドおよび／またはウレトンイミン改質変性体、ここで、該変性体は２０重量％以上のＮＣＯ価を有する；３）ポリイソシアネート１）のウレタン改質変性体、ここで、該変性体は、２０重量％以上のＮＣＯ価を有し、そして、過剰量のポリイソシアネート１）と、２〜４の平均公称ヒドロキシル官能価および最大で１０００の平均分子量を有するポリオールとの反応生成物である；４）２０重量％以上のＮＣＯ価を有するプレポリマー、ここで、これは、過剰量の任意の前記ポリイソシアネート１〜３）と、２〜６の平均公称ヒドロキシル官能価、２０００〜１２０００の平均分子量、および好ましくは１５〜６０ｍｇ　ＫＯＨ／ｇのヒドロキシル価を有するポリオールとの反応生成物である；ならびに、５）任意の前記ポリイソシアネートの混合物、から選択する。ポリイソシアネート１）、２）、３）およびそれらの混合物が好ましい。
【０００９】
ポリイソシアネート１）は、少なくとも４０重量％の４，４’−ＭＤＩを含んでなる。そのようなポリイソシアネートは当分野で公知であり、純粋な４，４’−ＭＤＩおよび４，４’−ＭＤＩの異性体混合物、ならびに最高６０重量％の２，４’−ＭＤＩおよび２，２’−ＭＤＩを含む。
【００１０】
異性体混合物中の２，２’−ＭＤＩの量はやや不純物レベルにあって、一般に２重量％を超えることはなく、残りは４，４’−ＭＤＩおよび２，４’−ＭＤＩであることに、注意すべきである。これらのようなポリイソシアネートは当分野で公知であり、市販されている；例えば、Ｈｕｎｔｓｍａｎ　ＰｏｌｙｕｒｅｔｈａｎｅｓからのＳｕｐｒａｓｅｃ（登録商標）　ＭＰＲであり、これはＨｕｎｔｓｍａｎ　Ｉｎｔｅｒｎａｔｉｏｎａｌ　ＬＬＣ（Ｓｕｐｒａｓｅｃの商標を所有する）が取り引きしている。
【００１１】
前記ポリイソシアネート１）のカルボジイミドおよび／またはウレトンイミン改質変性体も当分野で公知であり、市販されている；例えば、Ｈｕｎｔｓｍａｎ　ＰｏｌｙｕｒｅｔｈａｎｅｓからのＳｕｐｒａｓｅｃ　２０２０である。
【００１２】
前記ポリイソシアネート１）のウレタン改質変性体も、当分野で公知である。例えば、Ｇ．ＷｏｏｄｓによるＴｈｅ　ＩＣＩ　Ｐｏｌｙｕｒｅｔｈａｎｅｓ　Ｂｏｏｋ、１９９０年、第２版、３２〜３５頁参照。ポリイソシアネート１）の前記プレポリマーで２０重量％以上のＮＣＯ価を有するものも、当分野で公知である。好ましくは、これらのプレポリマーの製造に用いられるポリオールを、ポリエステルポリオールおよびポリエーテルポリオールから選択し、特に、２〜４の平均公称官能価；２５００〜８０００の平均分子量；および、好ましくは１５〜６０ｍｇ　ＫＯＨ／ｇのヒドロキシル価；ならびに、好ましくは、５〜２５重量％のオキシエチレン含有率か（該オキシエチレンは、好ましくはポリマー鎖の末端にある）、または５０〜９０重量％のオキシエチレン含有率か（該オキシエチレンは、好ましくはポリマー鎖全体にランダムに分布している）のいずれか一方；を有するポリオキシエチレンポリオキシプロピレンポリオールから選択する。
【００１３】
前記ポリイソシアネートの混合物も、用いることができる。例えば、Ｇ．ＷｏｏｄｓによるＴｈｅ　ＩＣＩ　Ｐｏｌｙｕｒｅｔｈａｎｅｓ　Ｂｏｏｋ、１９９０年、第２版の３２〜３５頁参照。そのような市販のポリイソシアネートの例は、Ｈｕｎｔｓｍａｎ　ＰｏｌｙｕｒｅｔｈａｎｅｓからのＳｕｐｒａｓｅｃ　２０２１である。
【００１４】
その他のポリイソシアネートｂ）は、脂肪族、脂環式、芳香脂肪族および好ましくは芳香族のポリイソシアネートから選択することができ、例えば、２，４および２，６−異性体の形でのトルエンジイソシアネートおよびその混合物、ならびに、ジフェニルメタンジイソシアネート（ＭＤＩ）と、当分野で“粗製”または高分子ＭＤＩ（ポリメチレンポリフェニレンポリイソシアネート）として知られ、２を超えるイソシアネート官能価を有するそのオリゴマーとの混合物である。トルエンジイソシアネートとポリメチレンポリフェニレンポリイソシアネートとの混合物も、用いることができる。
【００１５】
２０００〜１２０００の分子量を有するポリオールから製造され、２０重量％のＮＣＯ価を有するプレポリマーが用いられる場合、ポリウレタン材料の製造に用いられるそのような分子量を有するポリオールの合計量と比較した、プレポリマー中のこれらのポリオールの量は、好ましくは５０重量％未満、より好ましくは３０重量％未満である。
【００１６】
高ＥＯ含有率および高い第一級ヒドロキシル含有率を有するポリオール１）は、ポリエーテルポリオールの重量に基づき算出して５０〜１００重量％および好ましくは７５〜１００重量％のＥＯ含有率と、そして、ポリオール中の第一級および第二級ヒドロキシル基数に基づき算出して７０〜１００％および好ましくは８０〜１００％の第一級ヒドロキシル含有率とを有するポリオールから選択される。これらのポリエーテルポリオールは、オキシプロピレンおよび／またはオキシブチレン基のような他のオキシアルキレン基を含有していてもよい。これらのポリオールは、３〜８およびより好ましくは３〜６の平均公称官能価、２００〜２０００および好ましくは２００〜１８００の平均当量、ならびに６００〜８０００、好ましくは６００〜５０００の分子量を有する。ポリマー鎖の末端に十分なオキシエチレン基があり、第一級ヒドロキシル含有率の必要条件が満たされている限り、ポリマー鎖全体にわたるオキシエチレンおよびその他のオキシアルキレン基（存在する場合）の分布は、ランダム分布、ブロックコポリマー分布またはその組合せのタイプであることができる。ポリオールの混合物を用いてもよい。そのようなポリオールの調製方法は公知であり、そのようなポリオールは市販されている；例は、ＳｈｅｌｌからのＣａｒａｄｏｌ（登録商標）　３６０２、ＢＡＳＦからのＬｕｐｒａｎｏｌ（登録商標）９２０５、Ｈｕｎｔｓｍａｎ　ＰｏｌｙｕｒｅｔｈａｎｅｓからのＤａｌｔｏｃｅｌ　Ｆ５２６（ＤａｒｔｏｃｅｌはＨｕｎｔｓｍａｎ　Ｉｎｔｅｒｎａｔｉｏｎａｌ　ＬＬＣの商標である）、およびＵｎｉｑｅｍａからのＧ２００５である。
【００１７】
官能価２を有するイソシアネート反応性連鎖延長剤は、アミン、アミノアルコールおよびポリオールから選択することができる；好ましくは、ポリオールが用いられる。さらに、連鎖延長剤は芳香族、脂環式、芳香脂肪族および脂肪族であることができる；好ましくは脂肪族のものが用いられる。連鎖延長剤は、５００以下の分子量を有する。もっとも好ましいものは、６２〜５００の分子量を有する脂肪族ジオール、例えば、エチレングリコール、１，３−プロパンジオール、２−メチル−１，３−プロパンジオール、１，４−ブタンジオール、１，５−ペンタンジオール、１，６−ヘキサンジオール、１，２−プロパンジオール、１，３−ブタンジオール、２，３−ブタンジオール、１，３−ペンタンジオール、１，２−ヘキサンジオール、３−メチルペンタン−１，５−ジオール、２，２−ジメチル−１，３−プロパンジオール、ジエチレングリコール、ジプロピレングリコールおよびトリプロピレングリコール、ならびに、それらのプロポキシル化および／またはエトキシ化生成物である。架橋剤は、５００以下の平均分子量および３〜８の官能価を有するイソシアネート反応性化合物である。そのような架橋剤の例は、グリセロール；トリメチロールプロパン；ペンタエリトリトール；ショ糖；ソルビトール；モノ−、ジ−およびトリエタノールアミン；エチレンジアミン；トルエンジアミン；ジエチルトルエンジアミン；３〜８の平均公称官能価および５００以下の平均分子量を有するポリオキシエチレンポリオール、例えば、前記分子量を有するエトキシル化グリセロール、トリメチロールプロパン、ペンタエリトリトール、ショ糖およびソルビトール；ならびに、５００未満の平均分子量を有するポリエーテルジアミンおよびトリアミンである。もっとも好ましい架橋剤はポリオール架橋剤である。
【００１８】
用いられる連鎖延長剤および／または架橋剤の量は、ハードブロック比率が０．６０以上および好ましくは少なくとも０．６５であるような量である。
０〜２０重量％、好ましくは０〜１０重量％の量で用いることができるその他のイソシアネート反応性化合物は、５００を超える分子量を有するポリエーテルポリアミン、ポリエステルポリオールおよびポリエーテルポリオール（前記のものとは異なる）から選択することができ、詳細には、ポリオキシエチレンポリオール、ポリオキシプロピレンポリオール、５０重量％未満のオキシエチレン含有率を有するポリオキシエチレンポリオキシプロピレンポリオール、および７０％未満の第一級ヒドロキシル含有率を有するポリオキシエチレンポリオキシプロピレンポリオールから選択することができるような、他のポリエーテルポリオールから選択することができる。好ましいポリオキシエチレンポリオキシプロピレンポリオールは、５〜３０重量％および好ましくは１０〜２５重量％のオキシエチレン含有率を有し、すべてのオキシエチレン基がポリマー鎖の末端にあるもの（いわゆるＥＯでキャップされたポリオール）；ならびに、６０〜９０重量％のオキシエチレン含有率を有し、すべてのオキシエチレン基およびオキシプロピレン基がランダムに分布しており、ポリオール中の第一級および第二級ヒドロキシル基数に基づき算出して２０〜６０％の第一級ヒドロキシル含有率を有するものである。好ましくは、これら他のポリエーテルポリオールは、２〜６、より好ましくは２〜４の平均公称官能価および２０００〜１００００、より好ましくは２５００〜８０００の平均分子量を有する。
【００１９】
さらに他のイソシアネート反応性化合物は、ポリエステル、ポリエステルアミド、ポリチオエーテル、ポリカーボネート、ポリアセタール、ポリオレフィンまたはポリシロキサンから選択することができる。用いることができるポリエステルポリオールには、二価アルコール、例えば、エチレングリコール、プロピレングリコール、ジエチレングリコール、１，４−ブタンジオール、ネオペンチルグリコール、１，６−ヘキサンジオールもしくはシクロヘキサンジメタノールまたはそのような二価アルコールの混合物と、ジカルボン酸またはそのエステル形成性誘導体、例えば、コハク酸、グルタル酸およびアジピン酸もしくはそれらのジメチルエステル、セバシン酸、無水フタル酸、テトラクロロフタル酸無水物もしくはテレフタル酸ジメチル、またはそれらの混合物との、ヒドロキシルを末端に持つ反応生成物が含まれる。ポリエステルアミドは、ポリエステル化混合物中にエタノールアミンのようなアミノアルコールを含ませることにより、得ることができる。
【００２０】
用いることができるポリチオエーテルポリオールには、チオジグリコールを、単独か、または他のグリコール、アルキレンオキシド、ジカルボン酸、ホルムアルデヒド、アミノアルコールもしくはアミノカルボン酸と共に、縮合させることにより得られる生成物が含まれる。用いることができるポリカーボネートポリオールには、ジオール、例えば、１，３−プロパンジオール、１，４−ブタンジオール、１，６−ヘキサンジオール、ジエチレングリコールもしくはテトラエチレングリコールを、炭酸ジアリール、例えば炭酸ジフェニルと、またはホスゲンと、反応させることにより得られる生成物が含まれる。用いることができるポリアセタールポリオールには、グリコール、例えば、ジエチレングリコール、トリエチレングリコールまたはヘキサンジオールを、ホルムアルデヒドと反応させることにより調製されるものが含まれる。適切なポリアセタールは、環状アセタールの重合により調製することもできる。適切なポリオレフィンポリオールには、ヒドロキシを末端に持つブタジエンのホモポリマーおよびコポリマーが含まれ、ポリシロキサンポリオールには、ポリジメチルシロキサンジオールが含まれる。
【００２１】
先に記載したその他のイソシアネート反応性化合物の混合物を、用いてもよい。好ましくは、他のイソシアネート反応性化合物は、前記の好ましい化合物から選択されるポリオールである。
【００２２】
ポリオールは、前記タイプのポリオール中の付加重合体または縮合重合体の分散液または溶液を含んでなることができる。そのような改質ポリオールは、しばしば“ポリマーポリオール”とよばれ、従来技術で十分に説明されており、前記ポリエーテルポリオール中で１種以上のビニルモノマー、例えばスチレンおよび／またはアクリロニトリルをｉｎ　ｓｉｔｕ重合することによるか、または前記ポリオール中でポリイソシアネートとアミノおよび／もしくはヒドロキシ官能性化合物、例えばトリエタノールアミンとをｉｎ　ｓｉｔｕで反応させることにより得られる生成物を含む。１〜５０％の分散ポリマーを含有するポリオキシアルキレンポリオールが、とりわけ有用である。５０ミクロン未満の分散ポリマーの粒径が好ましい。
【００２３】
ここ数年の間に、低レベルの不飽和度を有するポリエーテルポリオールを調製するための方法がいくつか記載されてきた。これらの開発により現在は、分子量範囲の上限にあるポリエーテルポリオールを、許容しうる低レベルの不飽和度で調製できるようになったため、そのようなポリオールの使用が可能になった。本発明に従い、低レベルの不飽和度を有するポリオールも、用いることができる。
【００２４】
さらに、以下の所望による成分を用いてもよい：ウレタン結合の形成を促進する触媒、例えば、スズ触媒（オクチル酸スズ（ｔｉｎ ｏｃｔｏａｔｅ）およびジブチルスズジラウレートなど）、第三級アミン触媒（トリエチレンジアミンおよび例えばジメチルイミダゾールのようなイミダゾールなど）、およびその他の触媒（マレイン酸エステルおよび酢酸エステルなど）；界面活性剤；シロキサン−オキシアルキレンコポリマーのような気泡安定剤；難燃剤；煙抑制剤；ＵＶ安定剤；着色剤；微生物阻害剤；有機および無機充填剤ならびに内部用離型剤。さらに、表面用離型剤を用いてもよい。とりわけ好ましい触媒のクラスは、アルカリ金属またはアルカリ土類金属のカルボン酸塩である。触媒は、周期表のＩＡおよびＩＩＡ族の任意の金属であることができるが、一般にカリウム塩およびナトリウム塩のようなアルカリ金属塩、特にカリウム塩が好ましい。所望される場合、そのような塩の混合物、例えばカリウム塩とナトリウム塩の混合物を用いてもよい。
【００２５】
触媒的に有効な量の塩は、通常、反応物１００重量部あたり０．１〜１０重量部、好ましくは０．２〜５重量部である。
その他のポリウレタン触媒をカルボン酸塩触媒、例えば一般に公知の第三級アミン触媒およびスズ触媒と一緒に用いてもよいが、該材料は、その他の触媒の非存在下、とりわけ第三級アミンおよびスズ触媒の非存在下で製造することが好ましい。
【００２６】
カルボン酸塩は、２〜１０個の炭素原子を有する脂肪族カルボン酸塩、例えば、酢酸塩、ヘキサン酸塩、２−エチルヘキサン酸塩およびオクタン酸塩から選択することができる。
【００２７】
特に、カルボン酸塩は、式Ｒ−Ｅ−Ａ−ＣＯＯ−を有するものから選択することができる［式中、
Ａは、１〜６個、好ましくは１〜３個の炭素原子を有する炭化水素ジラジカルであり；
Ｅは、−Ｏ−または
【００２８】
【化１】
2004505142.tif 000002
【００２９】
であり；そして、
Ｒは、Ｘ−Ｒ１−（ＯＲ２）ｎ−であり、ここで、ＸはＣＨ３−またはＯＨ−であり、Ｒ１は１〜８個および好ましくは１〜４個の炭素原子を有する炭化水素ジラジカルであり、Ｒ２は２〜４個および好ましくは２または３個の炭素原子を有する炭化水素ジラジカルであり、そして、ｎは０〜１０、好ましくは０〜５である］。
【００３０】
Ａは、−ＣＨ２−、−ＣＨ２ＣＨ２−、−ＣＨ２ＣＨ２ＣＨ２−、−ＣＨ＝ＣＨ−ＣＨ２−、
【００３１】
【化２】
2004505142.tif 000003
【００３２】
−ＣＨ＝ＣＨ−、
【００３３】
【化３】
2004505142.tif 000004
【００３４】
および
【００３５】
【化４】
2004505142.tif 000005
【００３６】
のようなジラジカルから選択することができる。もっとも好ましいジラジカルは、−ＣＨ＝ＣＨ−または
【００３７】
【化５】
2004505142.tif 000006
【００３８】
である。
Ｒ１は、Ａについて述べたジラジカルから選択することができ、そして、２個の水素原子を例えばブタン、ペンタン、ヘキサンおよびオクタンから除去することにより得られるラジカルから選択することができる。Ｒ１についてもっとも好ましいラジカルは、メチレン、エチレン、トリメチレン、テトラメチレンおよびプロピレンである。
【００３９】
Ｒ２は、エチレン、トリメチレン、テトラメチレン、エチルエチレンおよびプロピレンから選択することができる。もっとも好ましい基は、エチレンおよびプロピレンである。
【００４０】
そのような触媒およびそれらの調製は、それ自体が公知である。ＥＰ２９４１６１、ＥＰ２２０６９７およびＥＰ７５１１１４参照。
触媒の例は、酢酸ナトリウム、酢酸カリウム、ヘキサン酸カリウム、２−エチルヘキサン酸カリウム、カリウムエトキシアセテート、ナトリウムエトキシアセテート、マレイン酸のヘミエステルのカリウム塩およびエトキシエタン、エトキシエトキシエタン、エチレングリコール、ジエチレングリコール、トリエチレングリコール、テトラエチレングリコール、プロピレングリコール、ジプロピレングリコール、トリプロピレングリコール、メタノール、エタノール、およびプロパノールまたはブタノール、ならびに、マロン酸、コハク酸、グルタル酸、アジピン酸またはフマル酸を備えるようなヒドロキシ含有化合物のヘミエステルのカリウム塩である。これらの触媒の混合物も、用いることができる。
【００４１】
該ポリウレタン材料は、固体または吹込（微孔質）材料であることができる。微孔質材料は、発泡剤、例えば、炭化水素、ヒドロフルオロカーボン、ヒドロクロロフルオロカーボン、Ｎ２およびＣＯ２のようなガス、ならびに水の存在下で、反応を実施することにより得られる。もっとも好ましくは、水を発泡剤として用いる。発泡剤の量は、所望の密度に依存するであろう。水の量は、イソシアネート反応性組成物の重量に基づき算出して５重量％未満、好ましくは３重量％未満、もっとも好ましくは１重量％未満である。
【００４２】
該材料を調製するための反応は、８０〜１４０、好ましくは９０〜１３０、もっとも好ましくは９０〜１１０のＮＣＯ指数で実施する。
該材料の密度は、２５ｋｇ／ｍ３より高く、好ましくは５０ｋｇ／ｍ３より高く、より好ましくは５００ｋｇ／ｍ３より高い。
【００４３】
該材料は、好ましくは金型内で製造する。該プロセスは、当分野で公知のあらゆるタイプの金型内で実施することができる。そのような金型の例は、ポリウレタン製の靴底および自動車部品、例えば、肘掛け、ドアパネルおよび後部棚の製造に商業的に用いられている金型である。好ましくは、反応を密閉金型内で実施する。該材料の製造に用いられる成分を、室温〜最高８０℃、好ましくは最高７０℃の温度で金型内に供給し、該プロセス期間中に該金型を室温〜最高８０℃、好ましくは最高７０℃の温度に維持する。成形品の取出し時間は、好ましくはイソシアネート反応性のアミン基含有化合物を用いないという事実にもかかわらず、比較的短い；触媒の量に応じて、成形品の取出し時間は１０分未満、好ましくは５分未満、より好ましくは３分未満、もっとも好ましくは１分未満であることができる。
【００４４】
成形プロセスは、反応射出成形（ＲＩＭ）プロセスおよび注型プロセスに従って実施することができる。詳細には、該プロセスを、ＲＲＩＭおよびＳＲＩＭプロセスに従って実施する。
【００４５】
一般に、イソシアネート反応性成分を、ポリイソシアネートと接触させる前に、場合によっては所望の成分と一緒に、予備混合する。
本発明に従った材料は、靴底および自動車部品、例えば、肘掛け、ドアパネル、後部棚および日除けのように、高剛性、非脆性、高耐衝撃性、および低密度の材料が望ましい用途での使用にとりわけ適している。
【００４６】
本発明を、以下の実施例により例示する。
実施例１および２
以下の成分をベンチで混合し（ｂｅｎｃｈ ｍｉｘｅｄ）（量は重量部）、アルミニウム製金型（２０×１５×１．５ｃｍ）に注入し、これを続いて密閉した。成分を放置して反応させ、以下の特性を有する、本発明に従ったポリウレタン材料を得た：
【００４７】
【表１】
2004505142.tif 000007
【００４８】
用いたポリオールは、使用前に乾燥しなかったため、微量の残留水を含有していたと考えられ、これが、９２９ｋｇ／ｍ３および９５７ｋｇ／ｍ３の密度が得られた原因である。
【００４９】
ＳｈｅｌｌからのＣａｒａｄｏｌ（登録商標）　ＳＡ　３６０２は、公称ヒドロキシル官能価３、３６ｍｇ　ＫＯＨ／ｇのＯＨ価、約７７重量％のオキシエチレン含有率、および約９０％の第一級ヒドロキシ含有率を有するポリオールである。ＤＡＢＣＯ　ＥＧは、ＡｉｒＰｒｏｄｕｃｔｓからのアミン触媒である。
【００５０】
ポリイソシアネートは、２６．２重量％のＮＣＯ価を有するポリイソシアネートであり、これは、１）９５重量％を超える４，４’−ＭＤＩを含んでなる４２．５５ｐｂｗのＭＤＩを、トリプロピレングリコール、プロピレングリコールおよび１，３−ブタンジオール（５９／１８．７９／２２．２１、／ｗ／ｗ／ｗ）の混合物５．０５ｐｂｗと反応させることにより製造されるポリイソシアネートと、２）Ｓｕｐｒａｓｅｃ　２０２０（５２．４ｐｂｗ）（９５重量％を超える４，４’−ＭＤＩを含んでなり、２９．５重量％のＮＣＯ価を有する、Ｈｕｎｔｓｍａｎ　Ｐｏｌｙｕｒｅｔｈａｎｅｓからのウレトンイミン改質ＭＤＩ）との混合物である。ポリオール１は、１８７ｍｇ　ＫＯＨ／ｇのＯＨ価および１８００の分子量を有し、ソルビトールで開始されたポリオキシエチレンポリオールである。
【国際公開パンフレット】
2004505142.tif 000008
2004505142.tif 000009
2004505142.tif 000010
2004505142.tif 000011
2004505142.tif 000012
2004505142.tif 000013
2004505142.tif 000014
2004505142.tif 000015
2004505142.tif 000016
2004505142.tif 000017
2004505142.tif 000018
2004505142.tif 000019
2004505142.tif 000020
2004505142.tif 000021
2004505142.tif 000022
2004505142.tif 000023
2004505142.tif 000024
2004505142.tif 000025
【国際調査報告】
2004505142.tif 000026
2004505142.tif 000027
2004505142.tif 000028
2004505142.tif 000029